본 발명 의 일 측면 에 따른 고강 도 강판 은 중량 % 로 , C : 0 . 12 % 이상 0 . 17 % 미만 , Si : 0 . 3 ~ 0 . 8 %, Mn : 2 . 5 ~ 3 . 0 %, Cr : 0 . 4 ~ 1 . 1 %, Al : 0 . 01 ~ 0 . 3 %, Nb : 0 . 01 ~ 0 . 03 %, Ti : 0 . 01 ~ 0 . 03 %, B : 0 . 001 ~ 0 . 003 %, P : 0 . 04 % 이하 , S : 0 . 01 % 이하 , N : 0 . 01 % 이하 , 잔부 Fe 및 기타 불가피 한 불순물 을 포함 하 고 , 상기 C , Si 및 Al 의 함량 은 하 기 수학식 ( 1 ) 을 만족 할 수 있 다 .